(57)【要約】  【課題】  色ムラが無く、かつ優れた解像度を有する画質を与え、耐熱性及び密着性に優れるカラーフィルターを製造し得る静電液体現像剤を提供する。  【解決手段】  着色剤（ａ）とバインダー樹脂（ｂ）からなる数平均粒径が０．１〜５μであるバインダー樹脂粒子（Ｂ）、及び電気絶縁性液体（Ｃ）を含有する現像剤において、該着色剤（ａ）の５０重量％以上がバインダー樹脂粒子（Ｂ）内部に含有されてなることを特徴とする静電写真用液体現像剤（Ｄ）を使用する。  【選択図】 なし【特許請求の範囲】
【請求項１】
着色剤（ａ）とバインダー樹脂（ｂ）からなるバインダー樹脂粒子（Ｂ）、及び電気絶縁性液体（Ｃ）を含有する現像剤において、該着色剤（ａ）の５０重量％以上がバインダー樹脂粒子（Ｂ）内部に含有されてなることを特徴とする静電写真用液体現像剤（Ｄ）。
【請求項２】
前記バインダー樹脂粒子（Ｂ）の数平均粒径が０．１μｍ以上５μｍ以下である請求項１記載の液体現像剤（Ｄ）。
【請求項３】
請求項１または２記載の液体現像剤（Ｄ）を用いて製造されてなるカラーフィルター。
【請求項４】
溶解度パラメーターが９以上１４以下である溶剤（Ｅ）の上記バインダー樹脂（ｂ）溶液（Ｊ）に上記着色剤（ａ）を機械剪断力を加えながら分散させてなる分散液（Ｆ）を、上記電気絶縁性液体（Ｃ）に分散させて静電写真用液体現像剤（Ｄ）を得ることを特徴とする請求項１または２記載の静電写真用液体現像剤（Ｄ）の製造方法。
【発明の詳細な説明】
【技術分野】
【０００１】
本発明は、静電写真用液体現像剤、その製造方法、それを用いたカラーフィルターに関する。さらに詳しくは、カラー撮影素子、カラーセンサー及びカラーディスプレイ等に用いられるカラーフィルター形成用液体現像剤、その製造方法、および該液体現像剤を用いて製造されるカラーフィルターに関する。
【背景技術】
【０００２】
カラーフィルターの製造方法としては、あらかじめ各フィルター色に着色した感光性物質を、ポリエチレンテレフタレートフィルム等の透明支持シートに塗布し、着色シートを作る。各着色シート毎に所定のパターン露光を行い、ついで未露光部を洗いとり、得られた各色のパターンをガラス等の基板に所定の配列となるように順次転写する方法が提案されている。しかしこの方法ではポリエチレンテレフタレートフィルムの伸び縮みにより位置ずれが起こること、煩雑なプロセスであるためコストがかかりすぎるなどの問題があった。
【０００３】
これに対して、より簡便なカラーフィルターの製造方法として複写機等の電子写真技術を応用した電子写真印刷法、例えば、基板にカラートナーを付着させて画素を形成し、前記画素をカラーフィルター用ガラス基板上にコロナ放電器によって転写させることを数回繰り返してカラーフィルターを形成する方法が知られている（特許文献１および２）。
【０００４】
【特許文献１】特開平６−３５１６号公報
【特許文献２】特開平６−３５１７号公報
【０００５】
しかし、これらの方法では着色剤が帯電性に悪影響を及ぼすため、色ムラがない良好な画質を形成することができなかった。
【発明の開示】
【発明が解決しようとする課題】
【０００６】
本発明は着色剤の帯電性に与える悪影響を防ぎ、色ムラが少なく、解像度に優れた画質を得ることができるカラーフィルターを製造できる静電写真用液体現像剤、およびこれを用いて製造されるカラーフィルターを提供することを目的とする。さらに上記静電写真用液体現像剤の製造方法を提供することを目的とする。
【課題を解決するための手段】
【０００７】
本発明者らは、上記目的を達成するために鋭意検討を行った結果、本発明に至った。
すなわち本発明は、着色剤（ａ）とバインダー樹脂（ｂ）からなるバインダー樹脂粒子（Ｂ）、及び電気絶縁性液体（Ｃ）を含有する現像剤において、該着色剤（ａ）の５０重量％以上がバインダー樹脂粒子（Ｂ）内部に含有されてなることを特徴とする静電写真用液体現像剤（Ｄ）；静電写真用液体現像剤（Ｄ）を用いて製造されるカラーフィルター；
および溶解度パラメーターが９以上１４以下である溶剤（Ｅ）の上記バインダー樹脂（ｂ）溶液（Ｊ）に上記着色剤（ａ）を機械剪断力を加えながら分散させてなる分散液（Ｆ）を、上記電気絶縁性液体（Ｃ）に分散させて静電写真用液体現像剤（Ｄ）を得ることを特徴とする請求項１または２記載の静電写真用液体現像剤（Ｄ）の製造方法である。
【発明の効果】
【０００８】
本発明の静電写真用液体現像剤を用いて製造したカラーフィルターは色ムラが無く、かつ極めて優れた解像度を併せ持つ。
【発明を実施するための最良の形態】
【０００９】
本発明の静電写真用液体現像剤（Ｄ）を特徴付けるのは、着色剤（ａ）とバインダー樹脂（ｂ）からなるバインダー樹脂粒子（Ｂ）及び電気絶縁性液体（Ｃ）を含む現像剤において、帯電性の観点より用いた着色剤（ａ）の通常５０重量パーセント以上、好ましくは７０重量％以上、さらに好ましくは９０重量％以上がバインダー樹脂粒子内部に含まれることである。
用いた着色剤（ａ）の５０重量％未満しかバインダー樹脂粒子（Ｂ）内部に含まれない場合は帯電性に悪影響が生じ、カラーフィルターに色ムラが生じる。
本発明において、バインダー樹脂粒子（Ｂ）内部の着色剤（ａ）の含量は、以下の方法で測定される量で規定するものとする。すなわち、（Ｂ）内部の（ａ）の含量は、静電写真用液体現像剤（Ｄ）を酸性にすることでバインダー樹脂粒子（Ｂ）を沈降させ、１００メッシュの金網濾過後、その濾液を乾燥して得られる固形分から計算で算出するものである。本測定方法では、表面上の着色剤（ａ）もカウントするが、その量は（ａ）の全量に対して３重量％程度である。（Ｂ）内部の（ａ）の含量が上記５０重量パーセント以上と規定するのは、この３重量％を考慮して定めたものである。
【００１０】
本発明の着色剤（ａ）としては、例えば公知の染料、顔料及び磁性粉を用いることができる。例えば、特開平１０−１７１１１９号公報に記載の顔料及び染料等が用いられる。
顔料として、例えば、以下のカラーインデックス（Ｃ．Ｉ．）ナンバーで表されているもの等が透明性が高く、しかも耐熱性、耐候性及び耐薬品性に優れているため好適に用いられる。
【００１１】
赤色顔料：Ｃ．Ｉ． ９、９７、１２２、１２３、１４９、１６８、１７７、１８０、１９２、２１５、２１６、２１７、２２０、２２３、２２４、２２６、２２７、２２８、２４０
青色顔料：Ｃ．Ｉ． １５、１５：６、２２、６０、６４
緑色顔料：Ｃ．Ｉ． ７、３６
【００１２】
また、染料としては、例えば、赤色染料、青色染料及び緑色染料が好適である。
赤色染料としては、例えば、Ｃ．Ｉ．ピグメントレッド１７７、Ｃ．Ｉ．ダイレクトレッド２０、Ｃ．Ｉ．ダイレクトレッド３７、Ｃ．Ｉ．ダイレクトレッド３９、Ｃ．Ｉ．ダイレクトレッド４４、Ｃ．Ｉ．アシッドレッド６、Ｃ．Ｉ．アシッドレッド８、Ｃ．Ｉ．アシッドレッド９、Ｃ．Ｉ．アシッドレッド１３、Ｃ．Ｉ．アシッドレッド１４、Ｃ．Ｉ．アシッドレッド１８、Ｃ．Ｉ．アシッドレッド２６、Ｃ．Ｉ．アシッドレッド２７、Ｃ．Ｉ．アシッドレッド５１、Ｃ．Ｉ．アシッドレッド５２、Ｃ．Ｉ．アシッドレッド８７、Ｃ．Ｉ．アシッドレッド８８、Ｃ．Ｉ．アシッドレッド８９、Ｃ．Ｉ．アシッドレッド９２、Ｃ．Ｉ．アシッドレッド９４、Ｃ．Ｉ．アシッドレッド９７、Ｃ．Ｉ．アシッドレッド１１１、Ｃ．Ｉ．アシッドレッド１１４、Ｃ．Ｉ．アシッドレッド１１５、Ｃ．Ｉ．アシッドレッド１３４、Ｃ．Ｉ．アシッドレッド１４５、Ｃ．Ｉ．アシッドレッド１５４、Ｃ．Ｉ．アシッドレッド１８０、Ｃ．Ｉ．アシッドレッド１８３、Ｃ．Ｉ．アシッドレッド１８４、Ｃ．Ｉ．アシッドレッド１８６、Ｃ．Ｉ．アシッドレッド１９８、Ｃ．Ｉ．ベイシックレッド１２、Ｃ．Ｉ．ベイシックレッド１３、Ｃ．Ｉ．ディスパースレッド５、Ｃ．Ｉ．ディスパースレッド７、Ｃ．Ｉ．ディスパースレッド１３、Ｃ．Ｉ．ディスパースレッド１７、Ｃ．Ｉ．ディスパースレッド５８、Ｃ．Ｉ．ソルベントレッド１、Ｃ．Ｉ．ソルベントレッド３、Ｃ．Ｉ．ソルベントレッド８、Ｃ．Ｉ．ソルベントレッド２３、Ｃ．Ｉ．ソルベントレッド２４、Ｃ．Ｉ．ソルベントレッド２５、Ｃ．Ｉ．ソルベントレッド２７、Ｃ．Ｉ．ソルベントレッド３０、Ｃ．Ｉ．ソルベントレッド４９及びＣ．Ｉ．ソルベントレッド１００等が挙げられる。
【００１３】
青色染料としては、例えば、Ｃ．Ｉ．ピグメントブルー１５：３、Ｃ．Ｉ．ダイレクトブルー２５、Ｃ．Ｉ．ダイレクトブルー８６、Ｃ．Ｉ．ダイレクトブルー９０、Ｃ．Ｉ．ダイレクトブルー１０８、Ｃ．Ｉ．アシッドブルー１、Ｃ．Ｉ．アシッドブルー７、Ｃ．Ｉ．アシッドブルー９、Ｃ．Ｉ．アシッドブルー１５、Ｃ．Ｉ．アシッドブルー１０３、Ｃ．Ｉ．アシッドブルー１０４、Ｃ．Ｉ．アシッドブルー１５８、Ｃ．Ｉ．アシッドブルー１６１、Ｃ．Ｉ．ベイシックブルー１、Ｃ．Ｉ．ベイシックブルー３、Ｃ．Ｉ．ベイシックブルー９及びＣ．Ｉ．ベイシックブルー２５等が挙げられる。
【００１４】
緑色染料としては、例えば、Ｃ．Ｉ．ピグメントグリーン７、Ｃ．Ｉ．アシッドグリーン３、Ｃ．Ｉ．アシッドグリーン９、Ｃ．Ｉ．アシッドグリーン１６、Ｃ．Ｉ．ベイシックグリーン１及びＣ．Ｉ．ベイシックグリーン４等が挙げられる。
【００１５】
上記着色粒子（ａ）は、公知の各種の表面処理などを施した後に用いてもよい。表面処理の例としては、界面活性剤処理や、カップリング剤処理、染料若しくは顔料誘導体による処理等が挙げられる。
【００１６】
着色剤（ａ）の使用量は、（ａ）とバインダー樹脂（ｂ）との合計重量に基づいて、１０〜７０重量％が好ましく、さらに好ましくは２０〜５０重量％である。
【００１７】
また、着色剤（ａ）は、微細粒子化することが好ましく、必要に応じて液体（樹脂を含む溶剤）中でサンドミル、ボールミル及び／又は３本ロール等で微粉砕することができる（湿式又は乾式のいずれでもよい）。微粉砕して得られた着色剤（ａ）の粒径は、０．０１〜０．３μｍの範囲の粒子が全粒子の７０〜１００重量％であることが好ましく、より好ましくは８５〜１００重量％である。
【００１８】
バインダー樹脂粒子（Ｂ）はバインダー樹脂（ｂ）を３０〜９０重量％含む粒子状のものである。（Ｂ）の数平均粒径は、解像度の観点から０．１〜５μｍが好ましく、さらに好ましくは０．２〜１μｍ、特に好ましくは０．３〜０．８μｍである。
数平均粒径とは、粒径を測定した粒子における算術平均をもとめた粒径のことであり、ＪＩＳ  Ｚ８９０１（１９９５年）７．３．２走査型電子顕微鏡法に準じて求めることができる。
【００１９】
バインダー樹脂（ｂ）としては、ポリウレタン樹脂、ポリエステル樹脂、ウレタン変性ポリエステル樹脂、ポリウレタンウレア樹脂、アクリル樹脂、ポリスチレン樹脂、スチレン／アクリル樹脂、ポリ酢酸ビニル樹脂、エチレン／酢酸ビニル樹脂、ポリ塩化ビニル樹脂、エポキシ樹脂、スチレン／ブタジエン樹脂、ブタジエン／アクリロニトリル樹脂、エチレン／プロピレン樹脂、ポリブタジエン樹脂、天然ゴム、カルボン酸・スルホン酸等の酸成分またはアミノ基等の塩基成分を有する上記記載の樹脂等のエマルションが挙げられる。これらのうちポリウレタン樹脂、ポリエステル樹脂、ウレタン変性ポリエステル樹脂およびアクリル樹脂が好ましい。
【００２０】
本発明の静電写真用液体現像剤において使用することができるバインダー樹脂（ｂ）は、耐熱性、耐溶剤性の観点から好ましくは２０００〜１０００００、さらに好ましくは１００００〜８００００の数平均分子量（以下Ｍｎと略記する）と、融着性の観点から好ましくは−１００℃〜３００℃、更に好ましくは−１０℃〜５０℃のＴｇを有する。
【００２１】
本発明の電気絶縁性液体（Ｃ）は、誘電率３．５以下、体積抵抗１０7Ωセンチ以上の炭化水素系溶剤であり、例えば脂肪族系炭化水素、芳香族系炭化水素、およびこれらの混合物が挙げられる。具体例としては、脂肪族系炭化水素としてペンタン、ｎ−ヘキサン、シクロヘキサン、芳香族系炭化水素としてベンゼン、トルエン、キシレン、これらの混合物としてアイソパーＧ、Ｈ、Ｌ（エッソ（株）製）、シェルゾールＡ，Ｂ（シェル（株）製）、ナフテゾールＬ、Ｍ、Ｈ（日本石油（株）製）が挙げられる。これらのうち好ましくは脂肪族系炭化水素と芳香族系炭化水素の混合物であり、さらに好ましくはナフテゾールＬ、Ｍ、Ｈである。（Ｃ）の含有量は静電写真用液体現像剤（Ｄ）の重量に対してバインダー粒子の分散性、粘度の観点から好ましくは２０〜６０重量％、さらに好ましくは３５〜５５重量％である。
【００２２】
本発明の静電写真用液体現像剤（Ｄ）は、着色剤（ａ）及びバインダー樹脂（ｂ）、電気絶縁性液体（Ｃ）以外に、必要に応じてワックスを含有させることもできる。
このワックスとしては、公知のものが使用でき、例えば、Ｍｎが５００〜１０，０００であるポリオレフィンワックス（例えば、ポリエチレンワックス及びポリプロピレンワックスなど）；融点が２０〜１８０℃である長鎖炭化水素（パラフィンワックス及びサゾールワックス等）；カルボニル基含有ワックス等が挙げられる。これらのうち好ましいものはカルボニル基含有ワックスである。
【００２３】
カルボニル基含有ワックスとしては、ポリアルカン酸エステル（カルナバワックス、モンタンワックス、トリメチロールプロパントリベヘネート、ペンタエリスリトールテトラベヘネート、ペンタエリスリトールジアセテートジベヘネート、グリセリントリベヘネート及び１，１８−オクタデカンジオールジステアレート等）；ポリアルカノールエステル（トリメリット酸トリステアリル及びジステアリルメレエート等）；ポリアルカン酸アミド（エチレンジアミンジベヘニルアミド等）；ポリアルキルアミド（トリメリット酸トリステアリルアミド等）；並びにジアルキルケトン（ジステアリルケトン等）等が挙げられる。これらカルボニル基含有ワックスのうち好ましいものは、ポリアルカン酸エステルである。
ワックスの使用量は、（ａ）と（ｂ）との合計重量に基づいて、０〜４０重量％が好ましく、さらに好ましくは３〜３０重量％、特に好ましくは１０〜２５重量％である。
【００２４】
本発明の静電写真用液体現像剤（Ｄ）は、さらに必要に応じて、荷電制御剤及び／又は流動化剤を添加することができる。
荷電制御剤としては、公知のもの、即ちニグロシン染料、４級アンモニウム塩化合物、４級アンモニウム塩を有するポリマー、フッ素含有ポリマー及びハロゲン（塩素原子、臭素原子及び沃素原子）置換芳香環含有ポリマー等が挙げられる。
荷電制御剤を使用する場合、荷電制御剤の使用量は、（ａ）と（ｂ）との合計重量に基づいて、０．０１〜１重量％が好ましい。
流動化剤としては、コロイダルシリカ、アルミナ粉末、酸化チタン粉末及び炭酸カルシウム粉末等の公知のものを用いることができる。
流動化剤を使用する場合、流動化剤の使用量は、（ａ）と（ｂ）との合計重量に基づいて、０．０１〜１重量％が好ましい。
【００２５】
本発明の静電写真用液体現像剤は、溶解度パラメーター（以下ＳＰ値と記載する）が９以上１４以下の溶剤（Ｅ）に上記バインダー樹脂（ｂ）を溶解させて溶液（Ｊ）を調製し、該溶液（Ｊ）に上記着色剤（ａ）を機械剪断力を加えながら分散させて分散液（Ｆ）を調製し、該分散液（Ｆ）を上記電気絶縁性液体（Ｃ）に分散させて得ることができる。
【００２６】
溶液（Ｊ）において、バインダー樹脂（ｂ）の重量は溶液（Ｊ）の重量に対して好ましくは５０〜１５０重量％、さらに好ましくは７０〜１２０重量％である。この際に必要により３０〜７０℃で加温しても良い。
【００２７】
本発明の溶剤（Ｅ）のＳＰ値としては、バインダー樹脂溶解性と電気絶縁性液体（Ｃ）への分散性の観点から好ましくは９〜１４，さらに好ましくは９．２〜１３、最も好ましくは９．４〜１２である。（Ｅ）の具体例としては炭素数１〜１８のアルコール、炭素数３〜１８のケトン、炭素数３〜３６のエステル、炭素数４〜１８のエーテル、炭素数１〜１２のハロゲン化炭化水素、及びこれらの混合物が挙げられる。
アルコールとしては、例えば、メタノール、イソプロピルアルコール及びブタノール等が挙げられる。
ケトンとしては、例えば、アセトン、メチルエチルケトン及びイソブチルメチルケトン等が挙げられる。
エステルとしては、例えば、酢酸エチル、酢酸ブチル及びプロピオン酸メチル等が挙げられる。
エーテルとしては、例えば、ジエチルエーテル、ジブチルエーテル及びテトラハイドロフラン等が挙げられる。
ハロゲン化炭化水素としては、例えば、クロロホルム、メチレンジクロライド及びエチレンジクロライド等が挙げられる。
これらのうち好ましくはエステルであり、さらに好ましくは酢酸エチル、酢酸ブチルである。
【００２８】
着色剤分散液（Ｆ）を得る方法としては、溶液（Ｊ）に着色剤（ａ）をバインダー樹脂（Ｂ）の重量に対して好ましくは１０〜７０重量パーセント、さらに好ましくは２０〜４０重量％添加し、機械剪断力を加えながら分散する方法等が挙げられる。
着色剤分散液（Ｆ）には、さらに顔料分散剤（Ｇ）を着色剤（ａ）の重量に対して、好ましくは０〜１０重量％、さらに好ましくは０．３〜２．５重量％添加することもできる。顔料分散剤（Ｇ）の添加方法としては着色剤を分散させる前にあらかじめ溶液（Ｊ）に添加しておくことが好ましい。
【００２９】
上記機械剪断をかけ分散する方法としてはは公知の方法を利用できるが、例えばサンドミル、ビーズミル、ボールミル又は３本ロール等を用いて分散することができる。
【００３０】
顔料分散剤（Ｇ）としては低分子化合物でも高分子化合物でも構わないが、分散安定性及びバインダー樹脂（ｂ）との相溶性の観点から好ましくはゲル濾過クロマトグラフィー（ＧＰＣ）による重量平均分子量が１０００〜５００，０００、特に好ましくは１５００〜３００，０００である。また、顔料分散剤（Ｇ）はマトリックス中に顔料を安定に分散させるためにバインダー樹脂（ｂ）との相溶性の良好であることが好ましく、顔料分散剤のＳＰ値と（ｂ）のＳＰ値との差（ΔＳＰ）は、両者の相溶性の観点から通常０〜１．０、好ましくは０〜０．８、特に好ましくは０〜０．５である。
【００３１】
上記の顔料分散剤（Ｇ）としては、例えば「Ｄｉｓｐｅｒｂｙｋ−１７０」、「Ｄｉｓｐｅｒｂｙｋ−１１１」（ビッグケミー・ジャパン（株）製）、「テキサホール」（サンノプコ（株）製）、「ディスパロンＤＡ−７０５」（楠本化成（株）製）、「アジスパーＰＮ４１１」などが挙げられる
【００３２】
本発明の静電写真用液体現像剤（Ｄ）は着色剤分散液（Ｆ）を電気絶縁性液体（Ｃ）に分散させることで得られる。
着色剤分散液（Ｆ）の重量は電気絶縁性液体（Ｃ）の重量に対して好ましくは５０〜１２０重量％、さらに好ましくは７０〜１００重量％である。
【００３３】
（Ｆ）を（Ｃ）に分散する方法としては公知の方法を利用できるが、例えば（１）バインダー樹脂（ｂ）成分としてカルボン酸・スルホン酸等の酸成分またはアミノ基等の塩基成分を有するものを用い、これの静電反発による自己乳化性を利用する方法、（２）高速剪断混合装置（例えばヘンシェルミキサー、高圧ホモジナイザー等）の機械剪断をかけて分散する方法等が挙げられる。好ましい方法は（２）高速剪断混合装置の機械剪断をかけて分散する方法である。また（Ｆ）を（Ｃ）に分散する際に、必要に応じて分散剤（Ｈ）を用いることができる。
【００３４】
分散剤（Ｈ）としては非水溶性高分子（ポリビニルブチラール及びポリメチルメタクリレート等）、無機粉末（炭酸カルシウム粉末、リン酸カルシウム粉末、ハイドロキシアパタイト及びシリカ微粉末等）及び界面活性剤（ラウリル硫酸ナトリウム及びオレイン酸ナトリウム等）等公知のものが使用できる。
分散剤（Ｈ）の使用量は、（Ｆ）と（Ｃ）の合計重量に対して０〜５重量％が好ましく、０．２〜２重量％の使用がさらに好ましい。
【００３５】
本発明の静電写真用液体現像剤は、カラー撮影素子、カラーセンサー及びカラーディスプレイ等に用いられるカラーフィルターを作成する際に使用することができる。例えば下記の方法が挙げられる。図１に示すように、（１）まずコロナチャージャーを用い一様に表面を帯電させる。（２次に）パターンマスクを通して露光する。（３）本発明の静電写真用液体現像剤を接触させ、顕像を形成させる。その後再びコロナチャージャーを用い一様に表面を帯電させ、精密な位置あわせを行う。これを３原色分繰り返し、顕像を形成させる。（３）最後にこれを透明ガラス基盤上にに加熱圧着することで転写し、三原色カラーフィルターを得る。
【００３６】
適用できるカラーフィルターとしては、ノートパソコン、携帯電話およびＰＨＳなどの携帯電子機器；デスクトップパソコン、テレビ及びディスプレイなどに用いられる液晶用カラーフィルター；イメージスキャナ及びデジタルカメラ等に用いられるＣＣＤ（Ｃｈａｒｇｅ  Ｃｏｕｐｌｅｄ  Ｄｅｖｉｃｅ）用カラーフィルター等が挙げられる。
【００３７】
以下実施例により本発明をさらに説明するが、本発明はこれに限定されるものではない。以下の記述中の部は重量部を、％は重量％で示す。
またバインダー粒子内部にある着色剤の重量パーセントは以下の手法を用い、算出した。
まず得られた静電写真用現像剤溶液を２００ｇとり、これに１Ｎの塩酸を１０ｍｌ加え、バインダー粒子を凝集させた後、１００メッシュの金網を用いて濾過を行う。濾液を７０℃、２４時間循風乾燥機で乾燥させ、残った固形分の重量を秤量し、以下の式において着色剤の樹脂粒子内部に含まれる重量パーセントを算出した。
樹脂内部の着色剤の割合（％）＝（２−残った固形分重量）×１００／２
【実施例１】
【００３８】
［赤色カラーフィルター形成用静電写真用液体現像剤の製造１］
冷却管、攪拌機及び窒素導入管のついた反応糟中に、ビスフェノールＡエチレンオキサイド２モル付加物３３３部、イソフタル酸１５６部及びジブチルチンオキサイド２部を入れ、常圧で２３０℃、８時間反応し、さらに１０〜１５ｍｍＨｇの減圧で５時間反応した後、１１０℃まで冷却しトルエン中にてイソホロンジイソシアネート１７部を入れて、１１０℃、５時間反応を行い、次いで脱溶剤し、Ｍｎが６２，０００のウレタン変性ポリエステルを得た。
このウレタン変性ポリエステル２００部を酢酸エチル（ＳＰ値９．４）８００部に溶解、混合し、バインダー樹脂の酢酸エチル溶液（Ｊ−１）を得た。
【００３９】
ビーカーに上記のバインダー樹脂の酢酸エチル溶液２３０部、トリメチロールプロパントリベヘネート１７部、赤色顔料としてＣ．Ｉ．ピグメントレッド１７７（粒径が０．０１〜０．３μｍの範囲の粒子の重量％：９７．５％）を１２部を入れ、５０℃でＴＫ式ホモミキサーで１６，０００ｒｐｍで攪拌し、均一分散させて分散液（Ｆ−１）を得た。
別のビーカーにナフテゾールＬを６５６部とり、５０℃に昇温させ、ＴＫ式ホモミキサーで１２，０００ｒｐｍに攪拌しながら、上記の（Ｆ−１）を投入し１０分間攪拌して本発明の静電写真用液体現像剤（Ｄ−１）を得た。バインダー樹脂粒子（Ｂ−１）の数平均粒径は０．６５μｍ、バインダー樹脂粒子内部の着色剤の割合は９５％であった。
【実施例２】
【００４０】
［緑色カラーフィルター形成用静電写真用液体現像剤の製造１］
顔料として、緑色のＣ．Ｉ．ピグメントグリーン７（粒径が０．０１〜０．３μｍの範囲の粒子の重量％：９６．５％）を用いる以外は実施例１と同様にして、静電写真用液体現像剤（Ｄ−２）を得た。バインダー樹脂粒子（Ｂ−２）の数平均粒径は０．６１μ、バインダー粒子内部の着色剤の割合は９５％であった。
【実施例３】
【００４１】
［青色カラーフィルター形成用静電写真用液体現像剤の製造１］
顔料として、青色のＣ．Ｉ．ピグメントブルー１５：３（粒径が０．０１〜０．３μｍの範囲の粒子の重量％：９４．５％）を用いる以外は実施例１と同様にして、静電写真用液体現像剤（Ｄ−３）を得た。バインダー樹脂粒子（Ｂ−３）の数平均粒径は０．７２μ、バインダー粒子内部の着色剤の割合は９４％であった。
【実施例４】
【００４２】
［赤色カラーフィルター形成用静電写真用液体現像剤の製造２］
窒素で置換された１Ｌ反応容器内にトルエン５０部入れ、８０℃に昇温後、別の窒素で置換された容器にてグリシジルメタクリレート２００部、スチレン２００部、トルエン２００部、アゾビスイソブチロニトリル１．５部を均一に溶解させ、これを反応容器内に４時間かけて滴下した。滴下終了後、１００℃で４時間熟成させて、熱硬化性樹脂用樹脂として、スチレン及びグリシジルメタクリレートの重量比が５０：５０であるスチレンーグリシジルメタクリレート共重合物を得た。Ｍｎは６５，０００であった。  これを酢酸エチル（ＳＰ値９．４）に純分が４０重量％になるように溶解した樹脂溶液に、４−メチルシクロヘキサン−１，２−ジカルボン酸無水物を純分に対し４０部添加し、無色粘調液体（Ｊ−４）を得た。
【００４３】
ビーカーに、実施例１で得たと同じであるバインダー樹脂の酢酸エチル溶液（Ｊ−１）を１１０部、無色粘調液体（Ｊ−４）を１１０部、トリメチロールプロパントリベヘネートを２０部、赤色顔料としてＣ．Ｉ．ピグメントレッド１７７（粒径が０．０１〜０．３μｍの範囲の粒子の重量％：９４．５％）を１２部を入れ、５０℃でＴＫ式ホモミキサーで１６，０００ｒｐｍで攪拌し、均一分散させて分散液（Ｆ−４）を得た。
別のビーカーに、ナフテゾールＭを６５６部とり、これを５０℃に昇温し、ＴＫ式ホモミキサーで１２，０００ｒｐｍに攪拌しながら、上記の（Ｆ−４）を投入し、１０分間攪拌して本発明の静電写真用液体現像剤（Ｄ−４）を得た。バインダー樹脂粒子（Ｂ−４）の数平均粒径は０．６３μ、バインダー粒子内部の着色剤の割合は９３％であった。
【実施例５】
【００４４】
［緑色カラーフィルター形成用静電写真用液体現像剤の製造２］
顔料として、緑色のＣ．Ｉ．ピグメントグリーン７（粒径が０．０１〜０．３μｍの範囲の粒子の重量％：９６．５％）を用いる以外は実施例４と同様にして、本発明の静電写真用液体現像剤（Ｄ−５）を得た。バインダー樹脂粒子（Ｂ−５）の数平均粒径は０．６８μ、バインダー粒子内部の着色剤の割合は９４％であった。
【実施例６】
【００４５】
［青色カラーフィルター形成用静電写真用液体現像剤の製造２］
顔料として、青色のＣ．Ｉ．ピグメントブルー１５：３（粒径が０．０１〜０．３μｍの範囲の粒子の重量％：９５．５％）を用いる以外は実施例４と同様にして、本発明の静電写真用液体現像剤（Ｄ−６）を得た。バインダー樹脂粒子（Ｂ−６）の数平均粒径は０．６１μ、バインダー粒子内部の着色剤の割合は９５％であった。
【００４６】
比較例１
［赤色カラーフィルター形成用静電写真用液体現像剤の製造３］
冷却管、攪拌機及び窒素導入管のついた反応糟中に、ビスフェノールＡエチレンオキサイド２モル付加物３４３部、イソフタル酸１６６部及びジブチルチンオキサイド２部を入れ、常圧で２３０℃、８時間反応し、さらに１０〜１５ｍｍＨｇの減圧で５時間反応した後、１１０℃まで冷却しトルエン（ＳＰ値８．８）中にてイソホロンジイソシアネート１７部を入れて、１１０℃、５時間反応を行い、次いで脱溶剤し、ＧＰＣによるＭｎが３８０００のウレタン変性ポリエステルを得た。
ナフテゾールＬを８００部とり、これにこのウレタン変性ポリエステル２００部を入れ、５０℃でＴＫ式ホモミキサーで１６，０００ｒｐｍで攪拌し、均一に分散させに溶解、混合し、バインダー樹脂粒子分散ナフテゾールＬ溶液を得た。
ビーカーに、上記のバインダー粒子分散溶液２４０部、トリメチロールプロパントリベヘネート２０部、赤色顔料としてＣ．Ｉ．ピグメントレッド１７７を４部を入れ、５０℃でＴＫ式ホモミキサーで１６，０００ｒｐｍで攪拌し、均一に分散させて、赤色の静電写真用液体現像剤（Ｄ’−１）を得た。バインダー樹脂粒子（Ｂ’−１）の数平均粒径は０．５８μ、バインダー粒子内部の着色剤の割合は３８％であった。
【００４７】
比較例２
［緑色カラーフィルター形成用静電写真用液体現像剤の合成３］
顔料として、緑色のＣ．Ｉ．ピグメントグリーン７を用いる以外は比較例１と同様にして、緑色の静電写真用液体現像剤（Ｄ’−２）を得た。バインダー樹脂粒子（Ｂ’−２）の数平均粒径は０．７１μ、バインダー粒子内部の着色剤の割合は２１％であった。
【００４８】
比較例３
［青色カラーフィルター形成用静電写真用液体現像剤の合成３］
顔料として、青色のＣ．Ｉ．ピグメントブルー１５：３を用いる以外は比較例１と同様にして、青色の静電写真用液体現像剤（Ｄ’−３）を得た。バインダー樹脂粒子（Ｂ’−３）の数平均粒径は０．６９μ、バインダー粒子内部の着色剤の割合は２８％であった。
【実施例７】
【００４９】
［カラーフィルターの製造１］
光導電性支持体をコロナチャージャーを用いて、一様にその表面を−５００Ｖに帯電し、Ｌ／Ｓ（ラインアンドスペース）が２０／４０μｍのマスク（カラーフィルターの赤色部を形成するためのパターンマスク）を通して露光した。
次いで実施例１で作成した静電写真用液体現像剤（Ｄ−１）を接触させ、顕像（赤色顕像）を形成した。次いで、赤色画像の形成された支持体表面を再び一様に−５００Ｖに帯電し、精密な位置あわせを行った後、カラーフィルターの緑色部を形成するためのパターンマスクを通して赤色画像の形成と同様にして、実施例２で作成した緑色の静電写真用液体現像剤（Ｄ−２）を接触させ、顕像（緑色顕像）を形成した。
次いで、赤色画像および緑色画像の形成された支持体表面を再び−５００Ｖに一様に帯電し、精密な位置あわせを行った後、カラーフィルターの青色部を形成するためのパターンマスクを通して赤色画像及び緑色画像の形成と同様にして、実施例３で作成した青色の静電写真用液体現像剤（Ｄ−３）を接触させ、顕像（青色顕像）を形成した。
この三原色の画像を透明ガラス基板上に加熱圧着により転写することで、図２に示すような三原色のカラーフィルターを得た。
【実施例８】
【００５０】
［カラーフィルターの製造２］
実施例４で作成した赤色の静電写真用液体現像剤（Ｄ−４）、実施例５で作成した静電写真用液体現像剤（Ｄ−５）及び実施例６で作成した青色の静電写真用液体現像剤（Ｄ−６）を用いる以外は実施例７と同様にして、三原色のカラーフィルターを得た。
【００５１】
比較例４
［カラーフィルターの製造３］
比較例１で作成した赤色の静電写真用液体現像剤（Ｄ’−１）、比較例２で作成した緑色の静電写真用液体現像剤（Ｄ’−２）及び比較例３で作成した青色の静電写真用液体現像剤（Ｄ’−３）を用いる以外は実施例７と同様にして、三原色のカラーフィルターを得た。
【００５２】
カラーフィルターの評価
実施例７、８及び比較例４で作成したカラーフィルターを、以下の方法で色ムラ、解像度耐熱性および密着性の評価を行った。結果を表１に示した。
［色ムラ評価］
作成したカラーフィルターを目視で観察し、色ムラを確認する。色ムラのないものを評価○、色ムラがあるものを評価×とする。また色ムラの有るものに対しては正常部と色ムラ部とのＣ光源による色差ΔＥａｂを測定する。
［解像度評価］
作成したカラーフィルターを顕微鏡で観察し、Ｌ／Ｓ（ラインアンドスペース：配線のピッチ数）が２０／４０μｍにおける解像度を確認する。パターンに乱れのないものを評価○、パターンが乱れているものを評価×とする。
［耐熱性評価］
作成したカラーフィルターの可視光域（波長４００〜８００ｎｍ）における初期及び耐熱試験（２５０℃、１時間、湿度６０％）後の透過率を測定する。
【００５３】
［密着性評価］
作成したカラーフィルターのガラス基板に対するピール強度およびクロスカット試験。
ピール強度は、ＪＩＳ  Ｃ６４７１のＢ法に準じて行なう。
クロスカット試験は、碁盤目試験（ＪＩＳ  Ｋ５４００−１９９０、８．５．２碁盤目テープ法）に準じて行なう。
【００５４】
【表１】
2005091800.tif 000002
【００５５】
表１によると、本発明の静電写真用液体現像剤を用いて製造したカラーフィルターは色ムラが無く、かつ極めて優れた解像度と、耐熱性及び密着性とを有し、高い信頼性を併せ持つことがわかった。
【産業上の利用可能性】
【００５６】
本発明の静電写真用液体現像剤を使用して製造されるカラーフィルターとしては、ノートパソコン、携帯電話およびＰＨＳなどの携帯電子機器；デスクトップパソコン、テレビ及びディスプレイなどに用いられる液晶用カラーフィルター；イメージスキャナ及びデジタルカメラ等に用いられるＣＣＤ（Ｃｈａｒｇｅ  Ｃｏｕｐｌｅｄ  Ｄｅｖｉｃｅ）用カラーフィルター等が挙げられる。
【図面の簡単な説明】
【００５７】
【図１】本発明のカラーフィルターの製造方法を工程順に模式的に示す断面図である。
【００５８】
【図２】本発明の実施例および比較例で製造したカラーフィルターを模式的に示す斜視図である。
【符号の説明】
【００５９】
１  導電性支持体
２  光導電層
３  コロナチャージャー
４  帯電している状態を示す記号
５  画像形成マスク
６  顕像
７  透明基板
８  露光機
９  赤色カラーフィルター
１０緑色カラーフィルター
１１青色カラーフィルター
【図１】
2005091800.tif 000003
【図２】
2005091800.tif 000004